(57)【要約】      （修正有）【課題】顔料の劣化が少なく、発色が良いカラーフィルタを製造することができ、更に顔料種類に関わらずに同じ光重合開始剤で各種カラーフィルタが製造可能となる。【解決手段】光重合開始剤において、その構造を以下の式2012229386.tif 000016を基本として、Ｒ１の構造はフェニル、メチルフェニル、チエニル、フラン、ナフチル、４−ヒドロキシシクロヘキシル、４−ヒドロキシエトキシフェニル、４−（（３，４−ジメチルフェノキシ）メチル）−２，２−ジメチル−１，３−ジオキソラン、２−メチル−４−（（３，４−ジメチルフェノキシ）メチル）−２，２−ジメチル−１，３−ジオキソランのいずれかである。Ｒ２の構造は、アルキル基が付いた構造であり、アルキル基は炭素数１〜４の整数の組み合わせである。Ｒ３の構造はメチルまたはフェニルで表されることを特徴とする光重合開始剤。【選択図】なし【特許請求の範囲】
【請求項１】
以下の式（１）
【化１】
2012229386.tif 000015
Ｒ１の構造はフェニル、メチルフェニル、チエニル、フラン、ナフチル、４−ヒドロキシシクロヘキシル、４−ヒドロキシエトキシフェニル、４−（（３，４−ジメチルフェノキシ）メチル）−２，２−ジメチル−１，３−ジオキソラン、２−メチル−４−（（３，４−ジメチルフェノキシ）メチル）−２，２−ジメチル−１，３−ジオキソランのいずれかである。Ｒ２の構造は、アルキル基が付いた構造であり、アルキル基は炭素数１〜４の整数の組み合わせである。Ｒ３の構造はメチルまたはフェニルで表されることを特徴とする光重合開始剤。
【請求項２】
（１）のＲ１がベンゾイル、Ｒ２がメチル、Ｒ３がメチルを表わす、請求項１に記載の光重合開始剤。
【請求項３】
（１）のＲ１が２−メチル−４−（（３，４−ジメチルフェノキシ）メチル）−２，２−ジメチル−１，３−ジオキソラン、Ｒ２がメチル、Ｒ３がメチルを表わす、請求項１に記載の光重合開始剤。
【請求項４】
請求項１〜３に記載の少なくとも１種の光重合開始剤、
少なくとも１個のエチレン性不飽和結合を有し且つ光重合可能な少なくとも１種の化合物、及び少なくとも１種のバインダー樹脂を含有する感光性組成物。
【請求項５】
少なくとも１種の着色剤をさらに含む、請求項３又は４に記載の感光性組成物。
【請求項６】
オーバーコートとして使用できる請求項４に記載の感光性組成物。
【請求項７】
液晶表示装置におけるカラーフィルタであって、
請求項４に記載の感光性組成物を用いて形成したカラー画素が設けられていることを特徴とするカラーフィルタ。
【発明の詳細な説明】
【技術分野】
【０００１】  本発明は、光重合開始剤に関し、特に液晶表示装置におけるカラーフィルタのカラー画素の製造のために好適な光重合開始剤に関する。本発明はまた、上記光重合開始剤の製造方法、上記光重合開始剤を含有する感光性組成物、及びこの感光性組成物から得られるカラーフィルタに関する。
【背景技術】
【０００２】  光重合開始剤と、この光重合開始剤の作用により重合する化合物を含む感光性組成物は、従来から、塗料、インク、接着剤、封止材、印刷版、フォトレジスト等のために広く使用されている。また、上記感光性組成物が好適に使用されている技術分野として、液晶テレビ、パーソナルコンピュータ、携帯電話等の液晶表示装置における液晶パネルの製造が挙げられる。【０００３】  本発明はカラーテレビ、液晶表示素子、固体撮像素子、カメラ等に使用される光学的カラーフィルタの製造で使用されるカラーフィルタ用光重合性組成物及び該組成物より得られるカラーフィルタに係り、製造に適したカラーフィルタ用光重合性組成物を有するカラーレジスト液に関する。
【背景技術】
【０００４】  カラーフィルタは、通常、ガラス、プラスチックシート等の透明基板の表面に黒色のマトリックスを形成し、続いて、赤、緑、青等の３種以上の異なる色相を順次、ストライプ状あるいはモザイク状等の色パターンで形成したものである。また、重ね合わせの位置精度は数〜数十μｍであり、寸法精度の高い微細加工技術により製造されている。【０００５】  カラーフィルタの代表的な製造方法としては、染色法、印刷法、顔料分散法、電着法等がある。これらのうち、特に、色材料を含有する光重合性組成物を、透明基板上に塗布し、画像露光、現像、必要により熱硬化を繰り返すことでカラーフィルタ画像を形成する顔料分散法は、カラーフィルタ画素の位置、膜厚等の精度が高く、耐光性・耐熱性等の耐久性に優れ、ピンホール等の欠陥が少ないため、広く採用されている。【０００６】  ところで、液晶表示装置、特に液晶テレビ用の液晶表示装置には、より高度な画質、すなわち、色再現性の向上、色純度の向上、輝度の向上、コントラストの向上等が求められている。そして、液晶表示装置に対する上述の要請は、そのまま着色剤を含む感光性組成物への要請となっている。【０００７】  コントラスト向上のためには、感光性組成物における着色剤の粒子サイズを微細化するのが有効であり、色純度向上のためには、感光性組成物の固形分中に占める着色剤の含有率を高めるのが有効である。しかし、着色剤を微細化し、着色剤の含有率を高めて他の成分の含有率を減少させると、感光性組成物の露光感度の不足により多大な露光量が必要となり、現像工程におけるパターンの欠けや、パターンの寸法安定性の低下が生じやすくなる上に、現像工程において残渣が生じやすくなる。その結果、カラーフィルタの歩留まりが低下し、液晶表示装置の生産性が悪化する。【０００８】  この問題を解決するために、感光性組成物の露光感度を向上させるべく、高感度のＯ−アシルオキシム系光重合開始剤が数多く提案されている。このうち、１−［４−（フェニルスルファニル）フェニル］−２−（Ｏ−アシルオキシム）−１，２−アルカンジオン構造を有する光重合開始剤は、ポストベーク後でも硬化樹脂層の黄変が少ないため、特にカラーフィルタのカラー画素の製造のために使用されている。例えば、特許文献１（特開２０００−８００６８号公報）には、以下の式で表され、式中、Ｒ１がフェニル、アルキル等を表し、Ｒ２がアルカノイル、ベンゾイル等を意味し、Ｒ３〜Ｒ７が水素、フェニルスルファニル等を表す、多数の光重合開始剤が開示されており、Ｒ１がｎ−ヘキシル、Ｒ２がベンゾイル、Ｒ３、Ｒ４、Ｒ６、Ｒ７が水素、Ｒ５がフェニルスルファニルを表す化合物が、ＩＲＧＡＣＵＲＥ▲Ｒ▼  ＯＸＥ−０１（ＢＡＳＦジャパン（株）製）の名で市販されている。
【化１】
2012229386.tif 000002
【０００９】  また、特許文献２（特表２００４−５３４７９７号公報）、特許文献３（特開２０１０−１５０２５号公報）にも、１−［４−（フェニルスルファニル）フェニル］−２−（Ｏ−アシルオキシム）−１，２−アルカンジオン構造を有する光重合開始剤が開示されている。
【先行技術文献】
【特許文献】
【００１０】
【特許文献１】特開２０００−８００６８号公報
【特許文献２】特表２００４−５３４７９７号公報
【特許文献３】特開２０１０−１５０２５号公報
【発明の概要】
【発明が解決しようとする課題】
【００１１】  しかしながら、これらの先行特許文献における光重合開始剤を含む、感光性組成物をカラーフィルタのカラー画素の製造に使用する場合、赤のフィルタの製造には、顔料に対し黄変の影響が少ないため、フェニルスルファニル系の光重合開始剤ではなく、感度の高いカルバゾール系の光重合開始剤が使用されている。緑のフィルタの製造には、フェニルスルファニル系の光重合開始剤が使用されているが、黄変の問題は解消されていない。青のフィルタの製造には、オキシム系の光重合開始剤の吸収波長に、青の顔料の吸収が重なることで、感度の低下が起こるために、α−アミノアルキルフェノン系の光重合開始剤が用いられている。【００１２】  そこで、本発明の課題は、露光感度が極めて高く、光照射後でも黄変の少ない硬化樹脂層を与える１−［４−（フェニルスルファニル）フェニル］−２−（Ｏ−アシルオキシム）−１，２−アルカンジオン構造を有する光重合開始剤を基礎として、赤のフィルタ製造には十分な露光感度が得られ、緑のフィルタ製造には黄変が少なく色再現性が良い、青のフィルタ製造には、感度の低下が起きても十分に光硬化できて更に黄変が少ない、３色のカラーフィルタすべての製造に対応できる光重合開始剤を提供することである。
【課題を解決するための手段】
【００１３】  採用する技術方案はケト・オキシム・エステル系光重合開始剤、その構造式は
【化１】
2012229386.tif 000003
その中、Ｒ１の構造はフェニル、メチルフェニル、チエニル、フラン、ナフチル、４−ヒドロキシシクロヘキシル、４−ヒドロキシエトキシフェニル、４−（（３，４−ジメチルフェノキシ）メチル）−２，２−ジメチル−１，３−ジオキソラン、２−メチル−４−（（３，４−ジメチルフェノキシ）メチル）−２，２−ジメチル−１，３−ジオキソランのいずれかである。Ｒ２の構造は、メチル基が付いた構造であり、アルキル基は炭素数１〜４の整数の組み合わせである。Ｒ３の構造はメチルまたはフェニルである。【００１４】  式（１）で表される光重合開始剤には、立体配置の異なるＥ型及びＺ型の異性体が存在するが、いずれか一方の異性体のみを使用しても良く、両異性体の混合物を使用しても良い。特に（１）でＲ１がフェニル、Ｒ２がメチル、Ｒ３がメチルの化合物が露光感度、黄変の少なさの点で好ましい。【００１５】  本発明の光重合開始剤は、エチレン性不飽和結合を有し、且つ光重合可能な化合物及びバインダー樹脂との組み合わせにより、好適な感光性組成物を与える。したがって、本発明はまた、上述の式（１）で表される光重合開始剤、少なくとも１個のエチレン性不飽和結合を有し且つ光重合可能な少なくとも１種の化合物、及び少なくとも１種のバインダー樹脂を含有する感光性組成物に関する。本発明の感光性組成物は、さらに少なくとも１種の着色剤を含むことができる。【００１６】  カラーフィルタのカラー画素の製造のための感光性組成物において、式（１）で表される光重合開始剤を使用すると、高い露光感度で黄変が少なく、顔料による感度低下の影響があっても硬化不足が起きず、顔料の劣化や発色への影響を最小限に抑えることができる。したがって本発明はまた、液晶表示装置におけるカラーフィルタにおいて、本発明の感光性組成物を用いて形成した、カラー画素が設けられていることを特徴とするカラーフィルタに関する。
【発明の効果】
【００１７】  本発明の光重合開始剤は、従来の光重合開始剤に比べて極めて露光感度が高い。そのため、この光重合開始剤を含む感光性組成物は、含まれる顔料の種類に関わらず良好に硬化する。また、この光重合開始剤を含む感光性組成物を、カラーフィルタのカラー画素の製造のために使用すると、黄変が少ないため、顔料の劣化や発色への影響が少なく、良好な発色と輝度のカラー画素が製造できる。また極めて露光感度が高いため、使用量も削減でき、オキシム・エステル系光重合開始剤に起こる黄変の影響も更に抑えることができる。
【図面の簡単な説明】
【００１８】
【図１】本発明の実施例１の光重合開始剤のＦＴ−ＩＲスペクトルである。
【図２】本発明の実施例１の光重合開始剤の紫外可視分光光度スペクトルである。
【図３】本発明の比較例１の光重合開始剤の紫外可視分光光度スペクトルである。
【図４】本発明の比較例２の光重合開始剤の紫外可視分光光度スペクトルである。
【図５】本発明の実施例１、比較例１〜２の光重合開始剤の露光後の紫外可視分光光度スペクトルである。
【発明を実施するための最良の形態】
【００１９】  本発明の光重合開始剤は、以下の式（１）で表される。
【化１】
2012229386.tif 000004
【００２０】  その中、Ｒ１の構造はフェニル、メチルフェニル、チエニル、フラン、ナフチル、４−ヒドロキシシクロヘキシル、４−ヒドロキシエトキシフェニル、４−（（３，４−ジメチルフェノキシ）メチル）−２，２−ジメチル−１，３−ジオキソラン、２−メチル−４−（（３，４−ジメチルフェノキシ）メチル）−２，２−ジメチル−１，３−ジオキソランのいずれかである。Ｒ２の構造は、アルキル基が付いた構造であり、アルキル基は炭素数１〜４の整数の組み合わせである。Ｒ３の構造はメチルまたはフェニルである。【００２１】  本発明に用いられる、ケト・オキシム・エステル化合物の好ましい具体例としては、（１）でＲ１がベンゾイル、Ｒ２がメチル、Ｒ３がメチルの化合物が露光感度、黄変の少なさの点で好ましい。【００２２】  式（１）で表される化合物は、公知の方法で得ることができる。
式（２）で表されるジフェニルスルフィドを、不活性有機溶剤の中で、三塩化アルミニウムのような、フリーデル・クラフツ触媒の存在下、式（３）で表されるハロゲン化アシルとアシル化反応をさせて中間体（４）を得る。
【化２】
2012229386.tif 000005
【００２３】  更に式（５）で表されるハロゲン化アシルを加えてアシル化反応をさせて中間体（６）を得る。
【化３】
2012229386.tif 000006
【００２４】  中間体（６）へ、テトラヒドロフラン（ＴＨＦ）、濃塩酸中で式（７）の亜硝酸イソアミルを添加し、常温で攪拌して中間体（８）を得る。
【化４】
2012229386.tif 000007
【００２５】  中間体（８）をジクロロエタン、トリエチルアミン中で冷却しながら攪拌し、式（９）のハロゲン化アシルを滴加し、ケト・オキシム・エステル系光重合開始剤（１）を得た。
【化５】
2012229386.tif 000008
【００２６】  得られる生成物（１）は、立体配置の異なるＺ型及びＥ型の異性体の混合物である。慣用の方法で異性体を分離することができるが、異性体の混合物を光重合のために使用することもできる。【００２７】  本発明の式（１）で表される光重合開始剤は、紫外線、可視光線、遠紫外線、電子線、Ｘ線等のエネルギー線、好ましくは紫外線の照射により、エチレン性不飽和結合を有し、且つ光重合可能な少なくとも１種の化合物の重合を開始させる。【００２８】  本発明はまた、式（１）で表される光重合開始剤と、少なくとも１個のエチレン性不飽和結合を有し且つ光重合可能な少なくとも１種の化合物（以下、「重合性化合物」という）と、バインダー樹脂とを含有する感光性組成物に関する。本発明の感光性組成物には、必要に応じて、着色剤、溶剤の他、慣用の添加剤を含有させることができる。本発明の感光性組成物は、上述した液晶装置におけるカラーフィルタのブラックマトリックス、カラー画素、保護膜、スペーサー、突起の他、各種フォトレジスト、印刷版等の製造のために好適である。以下、各成分について説明する。【００２９】  （ａ）光重合開始剤
本発明の感光性組成物は、光重合開始剤として、式（１）で表される化合物を含む。式（１）で表される化合物は、単独の化合物を使用しても良く、２種以上の化合物を混合して使用しても良い。【００３０】  本発明の感光性組成物には、光重合開始剤として式（１）で表される１種以上の化合物のみを含むのが好ましいが、本発明の効果を損なわない限り、式（１）で表される化合物を他の光重合開始剤及び／又は増感剤と組み合わせて使用することができる。【００３１】  併用可能な他の光重合開始剤の例としては、ベンジル、ジアセチル等のα−ジケトン；ベンゾイン、ｏ−トルオイン等のアシロイン；ベンゾインメチルエーテル、ベンゾインエチルエーテル等のアシロインエーテル；アセトフェノン、ｐ−ジメチルアミノアセトフェノン等のアセトフェノン；アントラキノン、１，４−ナフトキノン等のキノン；フェナシルクロライド、トリブロモメチルフェニルスルホン等のハロゲン化合物；２，４，６−トリメチルベンゾイルジフェニルホスフィンオキシド、ビス（２，４，６−トリメチルベンゾイル）フェニルホスフィンオキシド等のアシルホスフィンオキシド；ベンゾイルペルオキシド、ジ−ｔ−ブチルペルオキシド等の過酸化物が挙げられる。これらの光重合開始剤も、単独の化合物を使用しても良く、２種以上の化合物を混合して使用しても良く、式（１）で表される本発明の光重合開始剤に対して一般的には２０質量％以下、好ましくは１０質量％以下の量で使用される。【００３２】  使用可能な増感剤の例としては、Ｎ−メチルジエタノールアミン、４，４’−ビス（ジメチルアミノ）ベンゾフェノン、４，４’−ビス（ジエチルアミノ）ベンゾフェノン、ｐ−ジメチルアミノ安息香酸エチル、ｐ−ジメチルアミノ安息香酸ｉ−アミル、２，４−ジエチルチオキサントン、チオキサントン−４−スルホン酸が挙げられる。増感剤も、単独の化合物を使用しても良く、２種以上の化合物を混合して使用しても良く、式（１）で表される本発明の光重合開始剤に対して一般的には２０質量％以下、好ましくは１０質量％以下の量で使用される。【００３３】  本発明の感光性組成物において、光重合開始剤は、光重合始剤、重合性化合物及びバインダー樹脂の総量に対し５〜３０質量％の範囲で含まれるのが好ましい。５質量％未満では、感光性組成物の露光感度が十分でなく、３０質量％を超えると、感光性組成物の塗膜性が低下し、硬化樹脂層の耐摩耗性や耐薬品性が低下する。【００３４】  （ｂ）重合性化合物
本発明の感光性組成物において、重合性化合物は、従来の感光性組成物において使用されていた１個以上のエチレン性不飽和結合を有する化合物を特に限定無く使用することができる。重合性化合物は、単量体であっても良く、２量体、３量体等のオリゴマーであっても良く、プレポリマーであっても良く、２種以上の異なるモノマーから構成されたオリゴマー又はプレポリマーであっても良い。使用可能な重合性化合物を以下に例示するが、（メタ）アクリル酸の語はアクリル酸又はメタクリル酸を意味し、（メタ）アクリレート、（メタ）アクルリアミド等の（メタ）アクリル酸の誘導体の語は、アクリル酸又はメタクリル酸の誘導体を意味する。【００３５】  使用可能な重合性化合物の例としては、不飽和カルボン酸、不飽和カルボン酸と脂肪族又は芳香族のモノアルコール又は多価アルコールとのエステル、不飽和カルボン酸及び多価カルボン酸と脂肪族又は芳香族の多価アルコールとのエステル、不飽和カルボン酸アミド、不飽和カルボン酸ニトリル等が挙げられ、具体的には、（メタ）アクリル酸、フマル酸、マレイン酸、クロトン酸、イタコン酸、けい皮酸、リノレン酸、オレイン酸、メチル（メタ）アクリレート、エチル（メタ）アクリレート、イソブチル（メタ）アクリレート、２−ヒドロキシエチル（メタ）アクリレート、エチレングリコールモノメチルエーテル（メタ）アクリレート、エチレングリコールモノエチルエーテル（メタ）アクリレート、グリセロール（メタ）アクリレート、（メタ）アクリルアミド、エチレンビス（メタ）アクリルアミド、（メタ）アクリロニトリル、２−エチルヘキシル（メタ）アクリレート、ベンジル（メタ）アクリレート、エチレングリコールジ（メタ）アクリレート、トリエチレングリコールジ（メタ）アクリレート、テトラエチレングリコールジ（メタ）アクリレート、ブチレングリコールジ（メタ）アクリレート、プロピレングリコールジ（メタ）アクリレート、トリメチロールエタントリ（メタ）アクリレート、トリメチロールプロパントリ（メタ）アクリレート、テトラメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、１，６−ヘキサンジオールジ（メタ）アクリレート、カルドエポキシジ（メタ）アクリレート、エチレングリコールジイタコネート、ペンタエリスリトールジイタコネート、エチレングリコールジクロトネート、ペンタエリスリトールジクロトネート、エチレングリコールジイソクロトネート、ペンタエリスリトールジイソクロトネート、エチレングリコールジマレート、ペンタエリスリトールジマレート、ヒドロキノンモノ（メタ）アクリレート、ヒドロキノンジ（メタ）アクリレート、レゾルシンジ（メタ）アクリレート、ピロガロールジ（メタ）アクリレート、ピロガロールトリ（メタ）アクリレート、（メタ）アクリル酸とフタル酸とジエチレングリコールとの縮合物、（メタ）アクリル酸とマレイン酸とジエチレングリコールとの縮合物、（メタ）アクリル酸とテレフタル酸とペンタエリスリトールとの縮合物、���メタ）アクリル酸とアジピン酸とブタンジオールとグリセリンとの縮合物、エチレンビス（メタ）アクリルアミド等が挙げられる。【００３６】  使用可能な重合性化合物としてはまた、不飽和ジカルボン酸とジヒドロキシル化合物との重縮合反応により得られるポリエステル、例えば、イタコン酸、プロピリデンコハク酸、エチリデンマロン酸とジヒドロキシル化合物との重縮合反応により得られるポリエステル；不飽和ジカルボン酸とジアミンとの重縮合反応により得られるポリアミド、例えば、イタコン酸、プロピリデンコハク酸、エチリデンマロン酸とジアミンとの重縮合反応により得られるポリアミド；エポキシ基含有（メタ）アクリレート、例えば、フェノールノボラック型エポキシ（メタ）アクリレート、クレゾールノボラック型エポキシ（メタ）アクリレート、ビスフェノールＡ型エポキシ（メタ）アクリレート、ビスフェノールＳ型エポキシ（メタ）アクリレート；ウレタン（メタ）アクリレートオリゴマー等が挙げられる。エポキシ（メタ）アクリレートにさらに多塩基酸無水物を反応させたものであってもよく、また、側鎖にヒドロキシ基やハロゲン化アルキル基のような官能基を有するプレポリマー、例えばポリビニルアルコール、ポリ（２−ヒドロキシエチルメタクリレート）、ポリエピクロルヒドリンなどと（メタ）アクリル酸、フマル酸、マレイン酸、クロトン酸、イタコン酸等の不飽和カルボン酸との高分子反応により得られるプレポリマーなども使用することができる。【００３７】  上述した重合性化合物は、単独の化合物を使用しても良く、２種以上の化合物を混合して使用しても良い。本発明の感光性組成物において、重合性化合物は、光重合開始剤、重合性化合物及びバインダー樹脂の総量に対し２０〜７５質量％の範囲で含まれるのが好ましい。２０質量％未満では感光性組成物の硬化が不十分であり、硬化樹脂層の耐摩耗性及び耐薬品性が低下する。７５質量％を超えると、感光性組成物の塗膜性が低下する。【００３８】  （ｃ）バインダー樹脂
バインダー樹脂は、感光性組成物の未露光部が現像液に溶解する性質を付与するものであり、従来の感光性組成物において使用されており、現像液、好ましくはアルカリ性現像液に溶解し、後述する着色剤を使用する場合には着色剤を良好に分散させるものであれば、特に限定無く使用することができる。【００３９】  バインダー樹脂としては、カルボキシル基を有するアルカリ可溶性樹脂が好ましく、特に、１個以上のカルボキシル基を有し、且つエチレン性不飽和結合を有する少なくとも１種の単量体と、この単量体と共重合しうる１個以上のエチレン性不飽和結合を有する少なくとも１種の単量体（以下、他の不飽和単量体）との共重合体が好ましい。【００４０】  １個以上のカルボキシル基を有し且つエチレン性不飽和結合を有する単量体の例としては、（メタ）アクリル酸、２−カルボキシエチル（メタ）アクリル酸、２−カルボキシプロピル（メタ）アクリル酸、クロトン酸、けい皮酸等のモノカルボン酸；マレイン酸、フマル酸、イタコン酸、シトラコン酸等の２価以上のカルボン酸又はその無水物；こはく酸モノ（２−（メタ）アクリロイロキシエチル）、フタル酸モノ（２−（メタ）アクリロイロキシエチル）等の２価以上の多価カルボン酸のモノ〔（メタ）アクリロイロキシアルキル〕エステル；ω−カルボキシポリカプロラクトンモノ（メタ）アクリレート等の両末端にカルボキシ基と水酸基とを有するポリマーのモノ（メタ）アクリレートを挙げることができる。【００４１】  他の不飽和単量体の例としては、スチレン、α−メチルスチレン、ｏ−ビニルトルエン、ｍ−ビニルトルエン、ｐ−ビニルトルエン、ｏ−ビニルベンジルメチルエーテル、ｍ−ビニルベンジルメチルエーテル、ｐ−ビニルベンジルメチルエーテル等の芳香族ビニル化合物；インデン、１−メチルインデン等のインデンの他、メチル（メタ）アクリレート、エチル（メタ）アクリレート、２−ヒドロキシエチル（メタ）アクリレート、２−ヒドロキシプロピル（メタ）アクリレート、アリル（メタ）アクリレート、ベンジル（メタ）アクリレート、シクロヘキシル（メタ）アクリレート、フェニル（メタ）アクリレート、メトキシジエチレングルコール（メタ）アクリレート、メトキシトリエチレングルコール（メタ）アクリレート、イソボルニル（メタ）アクリレート、ジシクロペンタジエニル（メタ）アクリレート、２−ヒドロキシ−３−フェノキシプロピル（メタ）アクリレート、グリセロールモノ（メタ）アクリレート等の不飽和カルボン酸エステル；２−アミノエチル（メタ）アクリレート、２−ジメチルアミノエチル（メタ）アクリレート、２−アミノプロピル（メタ）アクリレート等の不飽和カルボン酸アミノアルキルエステル；酢酸ビニル、プロピオン酸ビニル、酪酸ビニル、安息香酸ビニル等のカルボン酸ビニルエステル；ビニルメチルエーテル、ビニルエチルエーテル、ビニルメトキシメチルエーテル、ジエチレングリコールモノビニルエーテル、ポリエチレングリコールメチルビニルエーテル、ポリイソプロピレングリコールメチルビニルエーテル等のビニルエーテル；（メタ）アクリロニトリル、α−クロロアクリロニトリル、シアン化ビニリデン等のシアン化ビニル化合物；（メタ）アクリルアミド、Ｎ−２−ヒドロキシエチル（メタ）アクリルアミド等の不飽和アミド；マレイミド、Ｎ−フェニルマレイミド、Ｎ−シクロヘキシルマレイミド等の不飽和イミド；１，３−ブタジエン、イソプレン、クロロプレン等の脂肪族共役ジエン；ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー；（メタ）アクリル酸グリシジル、（メタ）アクリル酸２−メチルグリシジル、（メタ）アクリル酸３，４−エポキシブチル、（メタ）アクリル酸６，７−エポキシヘプチル、α−エチルアクリル酸グリシジル、α−ｎ−プロピルアクリル酸グリシジル、α−ｎ−ブチルアクリル酸グリシジル、ｏ−ビニルベンジルグリシジルエーテル、ｍ−ビニルベンジルグリシジルエーテル、ｐ−ビニルベンジルグリシジルエーテル等のエポキシ基含有エチレン性不飽和化合物を挙げることができる。【００４２】  上述のバインダー樹脂は、単独の化合物を使用しても良く、２種以上の化合物を混合して使用しても良い。バインダー樹脂は、光重合始剤、重合性化合物及びバインダー樹脂の総量に対し２０〜７５質量％の範囲で含まれるのが好ましい。２０質量％未満では塗膜性が低下し、着色剤を配合した場合には着色剤の分散性が低下する。また、７５質量％を超えると、感光性組成物の露光感度が低下する場合がある。【００４３】  （ｄ）着色剤
液晶表示装置におけるカラーフィルタの、ブラックマトリックスやカラー画素のような着色物の製造のための感光性組成物には、着色剤が添加される。着色剤としては、従来の感光性組成物において使用されている顔料及び染料を、特に限定無く使用することができる。耐熱性の観点からは顔料を使用するのが好ましく、また、液晶表示装置におけるカラーフィルタのカラー画素の輝度を向上させると共に、均一な着色を得るためには顔料と染料とを併用するのが好ましい。【００４４】  顔料は、青色顔料、緑色顔料、赤色顔料、黄色顔料、紫色顔料、オレンジ顔料、ブラウン顔料、黒色顔料等を、目的の色に対応させて単独で又は組み合わせて使用することができ、有機顔料の他に無機顔料も利用することができる。以下に具体例を示す。「Ｃ．Ｉ．」はカラーインデックスを意味する。【００４５】  有機顔料の例としては、赤色顔料として、Ｃ．Ｉ．ピグメントレッド１、２、３、９、１０、１４、１７、２２、２３、３１、３８、４１、４８、４９、８８、９０、９７、１１２、１１９、１２２、１２３、１４４、１４９、１６６、１６８、１６９、１７０、１７１、１７７、１７９、１８０、１８４、１８５、１９２、２００、２０２、２０９、２１５、２１６、２１７、２２０、２２３、２２４、２２６、２２７、２２８、２４０、２５４；青色顔料として、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９；緑色顔料として、Ｃ．Ｉ．ピグメントグリーン１、２、４、７、８、１０、１３、１４、１５、１７、１８、１９、２６、３６、４５、４８、５０、５１、５４、５５；黄色顔料として、Ｃ．Ｉ．ピグメントイエロー１、３、１２、１３、１４、１６、１７、２０、２４、５５、６０、７３、８１、８３、８６、９３、９５、９７、９８、１００、１０９、１１０、１１３、１１４、１１７、１２０、１２５、１２６、１２７、１２９、１３７、１３８、１３９、１４７、１４８、１５０、１５１、１５２、１５３、１５４、１６６、１６８、１７５、１８０、１８５；オレンジ顔料として、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９；紫色顔料として、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０を挙げることができる。【００４６】  無機顔料の例としては、酸化チタン、硫酸バリウム、炭酸カルシウム、亜鉛華、硫酸鉛、黄色鉛、亜鉛黄、べんがら、カドミウム赤、群青、紺青、酸化クロム緑、コバルト緑、アンバーを挙げることができる。【００４７】  また、黒色の着色剤としては、単独で黒色を示す黒色着色剤、或いは赤、緑、青色等の混合による黒色着色剤の���用が可能である。これら黒色着色剤は、無機または有機の顔料、染料の中から選択することができる。単独で黒色を示す黒色着色剤としては、カーボンブラック、アセチレンブラック、ランプブラック、ボーンブラック、黒鉛、鉄黒、アニリンブラック、シアニンブラック、チタンブラック等が挙げられる。混合による黒色着色剤に使用可能な顔料としては、Ｃ．Ｉ．ピグメントイエロー２０、２４、８６、９３、１０９、１１０、１１７、１２５、１３７、１３８、１４７、１４８、１５３、１５４、１６６；Ｃ．Ｉ．ピグメントオレンジ３６、４３、５１、５５、５９、６１；Ｃ．Ｉ．ピグメントレッド９、９７、１２２、１２３、１４９、１６８、１７７、１８０、１９２、２１５、２１６、２１７、２２０、２２３、２２４、２２６、２２７、２２８、２４０；Ｃ．Ｉ．ピグメントバイオレット１９、２３、２９、３０、３７、４０、５０；Ｃ．Ｉ．ピグメントブルー１５、１５：１、１５：４、２２、６０、６４；Ｃ．Ｉ．ピグメントグリーン７；Ｃ．Ｉ．ピグメントブラウン２３，２５，２６等を挙げることができる。【００４８】  これらの顔料の粒径は、平均粒径で０．００５〜０．５μｍ、好ましくは０．０１〜０．３μｍである。また、これらの顔料は、感光性組成物中における顔料の分散性を改善するために、アクリル樹脂、塩化ビニル−酢酸ビニル樹脂、マレイン酸樹脂、エチルセルロース樹脂、ニトロセルロース樹脂等の樹脂により表面改質して使用することもできる。【００４９】  使用可能な染料の例としては、黄色染料として、Ｃ．Ｉ．ダイレクトイエロー１、１１、１２、２８、Ｃ．Ｉ．アシッドイエロー１、３、１１、２３、３８、４０、４２、７６、９８、Ｃ．Ｉ．ベイシックイエロー１、Ｃ．Ｉ．ディスパースイエロー３、４、７、３１、６１、Ｃ．Ｉ．ソルベントイエロー２、１４、１５、１６、２１、３３、５６；オレンジ染料として、Ｃ．Ｉ．アシッドオレンジ１、７、８、１０、２０、２４、２８、３３、５６、７４、Ｃ．Ｉ．ダイレクトオレンジ１、Ｃ．Ｉ．ディスパースオレンジ５、Ｃ．Ｉ．ソルベントオレンジ１、２、５、６、４５、Ｃ．Ｉ．ダイレクトレッド２０、３７、３９、４４；赤色染料として、Ｃ．Ｉ．アシッドレッド６、８、９、１３、１４、１８、２６、２７、５１、５２、８７、８８、８９、９２、９４、９７、１１１、１１４、１１５、１３４、１４５、１５４、１８０、１８３、１８４、１８６、１９８、Ｃ．Ｉ．ベイシックレッド１２、１３、Ｃ．Ｉ．ディスパースレッド５、７、１３、１７、５８、Ｃ．Ｉ．ソルベントレッド１、３、８、２３、２４、２５、２７、３０、４９、１００；紫色染料として、Ｃ．Ｉ．ダイレクトバイオレット２２、Ｃ．Ｉ．アシッドバイオレット４９、Ｃ．Ｉ．ベイシックバイオレット２、７、１０、Ｃ．Ｉ．ディスパースバイオレット２４；青色染料として、Ｃ．Ｉ．ダイレクトブルー２５、８６、９０、１０８、Ｃ．Ｉ．アシッドブルー１、７、９、１５、１０３、１０４、１５８、１６１、Ｃ．Ｉ．ベイシックブルー１、３、９、２５；緑色染料として、Ｃ．Ｉ．アシッドグリーン３、９、１６、Ｃ．Ｉ．ベイシックグリーン１、４；茶色染料として、Ｃ．Ｉ．ダイレクトブラウン６、５８、９５、１０１、１��３、Ｃ．Ｉ．アシッドブラウン１４；黒色染料として、Ｃ．Ｉ．アシッドブラック５１、５２、Ｃ．Ｉ．ベイシックブラック２、Ｃ．Ｉ．ソルベントブラック１２３を挙げることができる。【００５０】  顔料または染料は、光重合開始剤、重合性化合物及びバインダー樹脂の総量に対して、１０〜１５０質量％の範囲で添加される。１０質量％未満では着色性が十分でなく、１５０質量％を超えると、感光性組成物の露光感度が低下し、硬化樹脂層の耐磨耗性や耐薬品性が低下することがある。【００５１】  （ｅ）溶剤
本発明の感光性組成物には、感光性組成物に含まれる各成分を均一に混合し、塗膜性を向上させるために、溶剤を含有させることができる。溶剤としては、各成分に不活性であり、各成分を良好に溶解或いは分散させるものであれば、特に限定なく使用することができる。【００５２】  使用可能な溶剤の例としては、エチレングリコールモノメチルエーテル、エチレングリコールモノエチルエーテル、エチレングリコールモノプロピルエーテル、エチレングリコールモノブチルエーテル、エチレングリコールジメチルエーテル、エチレングリコールジエチルエーテル、エチレングリコールジプロピルエーテル、プロピレングリコールモノメチルエーテル、プロピレングリコールモノエチルエーテル、プロピレングリコールモノプロピルエーテル、プロピレングリコールモノブチルエーテル、プロピレングリコールジメチルエーテル、プロピレングリコールジエチルエーテル、ジエチレングリコールモノメチルエーテル、ジエチレングリコールモノエチルエーテル、ジエチレングリコールジメチルエーテル、ジエチレングリコールジエチルエーテル、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、２−メトキシブチルアセテート、３−メトキシブチルアセテート、４−メトキシブチルアセテート、２−メチル−３−メトキシブチルアセテート、３−メチル−３−メトキシブチルアセテート、３−エチル−３−メトキシブチルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、４−メチル−４−メトキシペンチルアセテート、アセトン、メチルエチルケトン、ジエチルケトン、メチルシソブチルケトン、エチルイソブチルケトン、炭酸メチル、炭酸エチル、炭酸プロピル、炭酸ブチル、ベンゼン、トルエン、キシレン、シクロヘキサノン、メタノール、エタノール、プロパノール、ブタノール、ヘキサノール、シクロヘキサノール、エチレングリコール、ジエチレングリコール、グリセリンが挙げられる。【００５３】  これらの溶剤は、光重合開始剤、重合性化合物及びバインダー樹脂の総量に対して、１０００質量％以下、好ましくは５００質量％以下の範囲で含有することができる。溶剤も、単独の化合物を使用しても良く、２種以上の化合物を混合して使用しても良い。【００５４】  （ｆ）他の添加剤
本発明の感光性組成物には、目的に応じて、上記成分に加えて、界面活性剤、接着助剤、熱重合阻害剤、可塑剤、消泡剤、貯蔵安定剤、充填剤等の慣用の添加剤を含有させることができる。【００５５】  感光性組成物の基体への塗布性を向上するために、或いは着色剤の分散性を改良するために添加される界面活性剤の例としては、ポリオキシエチレンラウリルエーテル、ポリオキシエチレンステアリルエーテル等のポリオキシエチレンアルキルエーテル；ポリオキシエチレンｎ−オクチルフェニルエーテル、ポリオキシエチレンｎ−ノニルフェニルエーテル等のポリオキシエチレンアリールエーテル；ポリオキシエチレンジラウレート、ポリオキシエチレンジステアレート等のポリオキシエチレンジアルキルエステル；ソルビタン脂肪酸エステル；脂肪酸変性ポリエステル；３級アミン変性ポリウレタン；ポリエチレンイミン等が挙げられる。【００５６】  感光性組成物の基体への接着性を向上させるために添加される接着助剤の例としては、トリメトキシシリル安息香酸、γ−メタクリロイルオキシプロピルトリメトキシシラン、ビニルトリアセトキシシラン、ビニルトリメトキシシラン、γ−イソシアナートプロピルトリエトキシシラン、γ−グリシドキシプロピルトリメトキシシラン等のシランカップリング剤が挙げられる。【００５７】  感光性組成物の早期重合を抑制するための熱重合阻害剤としては、ヒドロキノン、ヒドロキノンモノエチルエーテル、ｐ−メトキシフェノール、ピロガロール、カテコール、２，６−ジ−ｔ−ブチル−ｐ−クレゾール、β−ナフトール等が、可塑剤としては、ジオクチルフタレート、ジドデシルフタレート、トリエチレングリコールジカプリレート、ジメチルグリコールフタレート、トリクレジルホスフェート、ジオクチルアジペート、ジブチルセバケート、トリアセチルグリセリン等が、消泡剤としてはシリコーン系、フッ素系の各種消泡剤が挙げられる。【００５８】  感光性組成物の貯蔵安定化剤としては、銅ナフテナート、銅ステアレート、トリフェニルホスフィン、トリブチルホスフィン、テトラメチルアンモニウムクロリド、トリメチルベンジルアンモニウムクロリド、Ｎ−ジエチルヒドロキシルアミン等が、充填剤としては、酸化チタン、シリカ、アルミナ、タルク、マイカ等が挙げられる。【００５９】  さらに、現像液溶解助剤としてのマロン酸、アジピン酸、イタコン酸、シトラコン酸、フマル酸、メサコン酸、フタル酸等の有機酸及び２−アミノエタノール、３−アミノ−１−プロパノール、３−アミノ−１，２−プロパンジオール、２−アミノ−１，３−プロパンジオール、２−アミノフェノール、３−アミノフェノール等のアミノ化合物の他、２，２’−チオビス（４−メチル−６−ｔ−ブチルフェノール）、２，６−ジ−ｔ−ブチルフェノール等の酸化防止剤、２−（３−ｔ−ブチル−５−メチル−２−ヒドロキシフェニル）−５−クロロベンゾトリアゾール、アルコキシベンゾフェノン類等の紫外線吸収剤、ポリアクリル酸ナトリウム等の凝集防止剤、１，１’−アゾビス（シクロヘキサン−１−カルボニトリル）、２−フェニルアゾ−４−メトキシ−２，４−ジメチルバレロニトリル等の熱ラジカル発生剤、メルカプタン、ベンゾチアゾールのような連鎖移動剤を含有させることもできる。【００６０】  本発明の感光性組成物の調製は、式（１）で表される光重合開始剤、重合性化合物、バインダー樹脂の他、必要に応じて使用される着色剤、溶剤、その他の添加剤を、３本ロールミル、ボールミル、サンドミル、ジェットミル等により均一に混合することにより行われる。【００６１】  本発明の感光性組成物を、所望の基体上に塗布した後、露光・現像処理を施すことにより、種々の部材を製造することができる。以下に、液晶表示素子におけるカラーフィルタのブラックマトリックス及びカラー画素の製造工程について例示するが、本発明の感光性組成物の用途はこれに限定されない。【００６２】  まず、予め洗浄したガラス基体等の透明基体の表面に、本発明の式（１）で表される光重合開始剤、重合性化合物、バインダー樹脂及び黒色着色剤を含む感光性組成物を、ロールコーター、リバースコーター、バーコーター、スピンナー、カーテンフローコーター等を用いて１〜複数回塗布したのち、室温に放置するか、或いは温風ヒーター、赤外線ヒーター等により加熱（プリベーク）して乾燥し、基体上に膜厚が０．１〜１０μｍ程度の感光性フィルムを形成する。次いで、この塗膜に通常は赤色、緑色及び青色のサブ画素を形成する部分を、区画するように構成した格子パターンのフォトマスクを介して、紫外線、可視光線、電子線等のエネルギー線、好ましくは紫外線を照射して、格子パターンを露光した後、現像液、好ましくはアルカリ性現像液を用いて現像し、塗膜の未露光部を溶解除去する。その後、硬化樹脂層からなる露光部を、ホットプレート、オーブン等の加熱装置により加熱（ポストベーク）し、硬化樹脂層をさらに熱硬化させることにより、格子構造のブラックマトリックスを形成する。【００６３】  続いて、ブラックマトリックス上に、赤色着色剤を含む感光性組成物を塗布し、ブラックマトリックスの製造工程と同様の工程で、赤色サブ画素が所定配列で配置された画素フィルタを形成し、さらに、緑色着色剤を含む感光性組成物、青色着色剤を含む感光性組成物を用いて、やはり同様の工程で緑色サブ画素、及び青色サブ画素を同一基体上に順次形成する。【００６４】  未露光部を溶解除去するための現像液としては、リチウム、ナトリウム、カリウム等アルカリ金属の水酸化物、炭酸塩、重炭酸塩、リン酸塩、ピロリン酸塩；ベンジルアミン、ブチルアミン等の第１級アミン；ジメチルアミン、ジベンジルアミン、ジエタノールアミン等の第２級アミン；トリメチルアミン、トリエチルアミン、トリエタノールアミン等の第３級アミン；モルホリン、ピペラジン、ピリジン等の環状アミン；エチレンジアミン、ヘキサメチレンジアミン等のポリアミン；テトラエチルアンモニウムヒドロキシド、トリメチルベンジルアンモニウムヒドロキシド、トリメチルフェニルベンジルアンモニウムヒドロキシド等のアンモニウムヒドロキシド；トリメチルスルホニウムヒドロキシド、ジエチルメチルスルホニウムヒドロキシド、ジメチルベンジルスルホニウムヒドロキシド等のスルホニウムヒドロキシド、その他コリン等の水溶性アルカリ化合物の水溶液を好適に使用することができる。これらのメタノール等の有機溶剤或いは界面活性剤が含まれていても良い。【００６５】  本発明の光重合開始剤は、露光感度が非常に高く黄変も少ないため、カラーフィルタのカラー画素の製造のために特に好適に使用することができ、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ  Ｓｗｉｔｃｈｉｎｇ）方式等、あらゆる液晶駆動方式の液晶表示装置に好適である。
【実施例】
【００６６】  以下に実施例を用いて本発明を説明するが、本発明は以下の実施例に限定されない。
−実施例１−
式（３）で表されるジフェニルスルフィドを、不活性有機溶剤の中で、三塩化アルミニウムのようなフリーデル・クラフツ触媒の存在下、式（１０）で表される塩化ベンゾイルとアシル化反応をさせて中間体（１１）を得る。
【化６】
2012229386.tif 000009
【００６７】  更に式（１１）で表される中間体へ、式（１２）の塩化プロピオニルを加えて、アシル化反応をさせて中間体（１３）を得る。
【化７】
2012229386.tif 000010
【００６８】  中間体（１３）をテトラヒドロフラン、濃塩酸中で式（８）の亜硝酸イソアミルを添加し、常温で攪拌して中間体（１４）を得る。
【化８】
2012229386.tif 000011
【００６９】  中間体（１４）をジクロロエタン、トリエチルアミン中で冷却しながら攪拌し、式（１５）の塩化アセチルを滴加し、ケト・オキシム・エステル系光重合開始剤（Ａ）を得た。
【化９】
2012229386.tif 000012
【００７０】    図１は、得られたケト・オキシム・エステル系光重合開始剤（Ａ）のＦＴ−ＩＲスペクトルである。【００７１】  −比較例１−
１．２−オクタンジオン、１−［４−（フェニルチオ）−、２−（Ｏ−ベンゾイルオキシム）］（ＢＡＳＦジャパン（株）のＩＲＧＡＣＵＲＥ▲Ｒ▼  ＯＸＥ−０１）を購入して使用した。【００７２】  −比較例２−
エタノン、１−［９−エチル−６−（２−メチルベンゾイル）−９Ｈ−カルバゾール−３−イル］−、１−（０−アセチルオキシム）（ＢＡＳＦジャパン（株）のＩＲＧＡＣＵＲＥ▲Ｒ▼  ＯＸＥ−０２）を購入して使用した。【００７３】  感光性緑色樹脂膜皮膜：
シクロヘキサノン溶媒１．５ｇにアルカリ可溶性ポリマー（例えば昭和電工（株）製リポキシＳＰＣ−１０００）２．７ｇ、アクリルオリゴマー（例えば東亞合成（株）アロニックスＭ−４０２）０．４７ｇ、フタロシアニングリーン分散溶液（２０％）０．４ｇ、実施例１、比較例１〜２の光重合開始剤を、それぞれ０．２６ｇを投入して十分に攪拌して均一にし、緑色感光液を４種類調整した。ついでミカサ（株）のスピンコーター１Ｈ−ＤＸ  ＩＩ型を用いて、回転数１５００ｒｐｍで、１００×１００ｍｍのガラス板にそれぞれ塗布し、８０℃のオーブンで１０分乾燥させる事で、乾燥膜厚２．２ｇ／ｍ２の感光性緑色樹脂膜皮膜４枚を形成した。【００７４】  上記感光性緑色樹脂膜皮膜４種類に、富士ステップガイドＰ（富士フイルム（株）製、１５段のステップから成り、濃度域が２．１５で各ステップの濃度差は０．１５のステップタブレット）と解像力を測定できる画像チャートを、感光性緑色樹脂膜皮膜上に置いて、大日本スクリーン製造（株）製の真空焼付機Ｐ−７０４−Ｄ（メタルハライドランプ８００ｗ、光源距離７０ｃｍ）で８０ｍｊ／ｃｍ２の紫外線を照射した。１％ＫＯＨ水溶液を３０℃に加熱し、水溶液中へ感光性緑色樹脂膜皮膜を２０秒浸漬して現像し、水洗してパターンを形成した。結果は以下の表１の通りである。
【表１】
2012229386.tif 000013
【００７５】  光重合開始剤溶液：
実施例１、比較例１〜２の３％シクロヘキサノン溶液を調整し、光路長１ｃｍの石英セルへ注入し、（株）島津製作所製ダブルビーム紫外可視分光光度計ＵＶ−１８００にて、１９０〜７００ｎｍの範囲で、透過での紫外可視分光スペクトルを測定した。スペクトル測定後に、上記真空焼付機にて１２０ｍｊの紫外線を照射し、露光後のスペクトルを測定した。得られたスペクトルは図２〜４のようになり、露光後のスペクトルを比較したのが図５のようになり、結果は以下の表２の通りである。
【表２】
2012229386.tif 000014
【産業上の利用可能性】
【００７６】  本発明の光重合開始剤は、液晶表示装置におけるカラー画素、ブラックマトリックス、オーバーコート、スペーサー、及び突起の他、各種フォトレジスト、印刷版、塗料、インク、接着剤、封止材等のために広く使用可能である。また、本発明の光重合開始剤を含む感光性組成物により、良好な発色と輝度のカラー画素が製造できる。
【図１】
2012229386.tif 000017
【図２】
2012229386.tif 000018
【図３】
2012229386.tif 000019
【図４】
2012229386.tif 000020
【図５】
2012229386.tif 000021